"織り合わされた複数のストランド3と、ほぼ四角形の導電要素2の周りに嵌合された電気絶縁体4とから構成された当該導電要素2を有する固定子バー1において、前記電気絶縁体4の角部5の誘電率が、前記導電要素2に面する内側絶縁領域6から外側絶縁領域7に向かって60未満だけ減少し、前記角部5の半径が、3mm未満であることを特徴とする固定子バー1。前記電気絶縁体の誘電率の減少率は、35と45との間の範囲にあり、前記角部5の半径は、1.5mmと2.5mmとの間にあることを特徴とする請求項1に記載の固定子バー1。前記絶縁体は、樹脂で含浸されたマイカテープ4a,4b,10から成ることを特徴とする請求項2に記載の固定子バー1。前記絶縁体4は、前記導電要素2の周りに巻き付けられた第1マイカテープ4a及びこの第1マイカテープ4aの周りに巻き付けられた第2マイカテープ4bから構成され、前記第1マイカテープの誘電率は、前記第2マイカテープの誘電率より高いことを特徴とする請求項3に記載の固定子バー1。前記第1マイカテープ4a及び前記第2マイカテープ4bは、異なる誘電率を有する異なる雲母から成ることを特徴とする請求項4に記載の固定子バー1。前記第1マイカテープ4aは、白雲母を含有し、前記第2マイカテープ4bは、金雲母を含有することを特徴とする請求項5に記載の固定子バー1。前記第1マイカテープ4aは、高い誘電率を呈する粒子9を有し、前記第2マイカテープ4bは、より少ない量の高い誘電率を呈する粒子9を有するか又は当該粒子9を有さないことを特徴とする請求項4に記載の固定子バー1。前記高い誘電率を呈する粒子9は、Al2O3の粒子であることを特徴とする請求項7に記載の固定子バー1。前記内側絶縁領域6のマイカテープ10は、前記外側絶縁領域7のマイカテープ10より少ない樹脂含有量を有することを特徴とする請求項3に記載の固定子バー1。樹脂の異なる含有量を実現するため、前記マイカテープ10が、異なる巻付け張力によって巻き付けられ、当該巻付け張力は、巻き付けの開始時により高く、その終了時により低いことを特徴とする請求項9に記載の固定子バー1。樹脂の異なる含有量を実現するため、異なる圧縮率を有する複数のマイカテープが使用されることを特徴とする請求項9に記載の固定子バー1。樹脂の異なる含有量を実現するため、巻き付けられていないものの、前記導電要素2の前記角部5に対して平行に整合されているマイカテープの複数のストリップ片が使用されることを特徴とする請求項9に記載の固定子バー1。前記誘電率は、少なくとも1つの段部8を画定することを特徴とする請求項1又は2に記載の固定子バー1。前記誘電率の少なくとも一部が、半径方向に沿って連続して減少することを特徴とする請求項1又は2に記載の固定子バー1。本発明の課題は、従来の技術の上述の課題が解決される固定子バーを提供することにある。この技術的な課題の範囲内では、本発明の側面は、固定子バーの電気的に最もストレスのかかる領域がある導電要素の角部の電界のピークが低減される固定子バーを提供することにある。本発明のその他の側面は、高い誘電率の絶縁体が必要な場合にだけ使用されるように、誘電体が効率よく使用される固定子バーを提供することにある。当該側面を伴うこの技術的な課題は、本発明により、特許請求の範囲に記載の固定子バーによって解決される。本発明のさらなる特徴及び利点は、添付した図面の限定しない例によって示された、本発明の固定子バーの好適であるが限定されない実施の形態の説明からより明らかになる。図面を参照した場合、これらの図面は、総括して符合1によって示された固定子バー特に、高電圧固定子バーを示す。固定子バー1は、織り合わされた複数のストランド3グリーンバーと、ほぼ四角形の導電要素2の周りに嵌合されて当該固定子バーの主な絶縁を画定する電気絶縁体4とから構成された当該導電要素2を有する。電気絶縁体4は、導電要素2に面する内側絶縁領域6から外側絶縁領域7に向かって減少する誘電率をその角部5に有する。半径Rが、電界に影響するので、誘電率の変化は、角部5の半径Rにも依存する図8参照。有益的には、角部5の半径Rが、3mm未満の場合、誘電率は、60未満だけ減少する。角部の半径Rが、1.5~2.5mmに形成されている場合、誘電率は、好ましくは35~45だけ減少する。知られているように、誘電率が高いほど、誘電体内の電界は低い;したがって、固定子バー1の周りの電界は、角部5でより高く、特に導電要素2に近い角領域内でより高いので、全体の誘電率を低減させることなしに、したがって全体の電界を低減させることなしに、これらの導電要素2に近い角領域内だけの誘電率の増大が、電界ピークを低減させる;このことは、電力性能を向上させる。内側絶縁領域6の誘電率と外側絶縁領域7の誘電率との選択された差が、異なる誘電率を有する当該誘電体間の遷移領域で電界を発生させる。この電界は、一般に制限されていて、特に絶縁体4がただ1つの誘電率値を有する場合の電界ピークより小さい。しかしながら、誘電率の当該差が、上記の値の60を超えた場合、電界中のピークが、内側絶縁領域6から外側絶縁領域7にかけた遷移部分に発生しうる。このピークは、ただ1つの誘電率値を有する絶縁体4内の電界を越える。一般に、絶縁体4は、樹脂で含浸されたマイカテープである。以下で、本発明の幾つかの好適な実施の形態を説明する;さらなる実施の形態も可能であることは明らかである。第1の実施の形態図2では、当該絶縁体は、導電要素2の周りに巻き付けられた第1マイカテープ4a及びこの第1マイカテープ4aの周りに巻き付けられた第2マイカテープ4bから構成される。この実施の形態では、第1マイカテープの誘電率ε1は、第2マイカテープの誘電率ε2より高い。特に、第1マイカテープ4a及び第2マイカテープ4bは、異なる誘電率を有する異なる種類の雲母から成る。例えば、第1マイカテープ4aは、白雲母から成り、第2マイカテープ4bは、金雲母から成る。図3は、絶縁体4の、半径方向xである最大電界の方向に沿った誘電率の変化を示す。この実施の形態では、絶縁体4は、導電要素2に近い絶縁体4の領域6に第1誘電率ε1を有する;当該絶縁体のこの部分は、第1マイカテープ4aから構成される。これに対して、絶縁体4の外側絶縁領域7は、第2マイカテープ4bから構成され且つより低い誘電率ε2を有する。誘電率の段差8が、当該誘電率値ε1とε2との間に画定されている。第2の実施の形態図4では、異なる雲母の代わりに、導電要素2に近い内側絶縁領域6の第1マイカテープ4aが、高い誘電率を呈する粒子9を有し、外側絶縁領域7の第2マイカテープ4bが、より少ない量の粒子9を有するか又は粒子9を有さない;図示された当該実施の形態では、第1マイカテープ4aだけが、粒子9を有する。例えば、これらの粒子9は、Al2O3の粒子である。誘電率が、半径方向xの最大電界の方向に沿った誘電率の変化を示す図5中に示されたように変化する;図示されたように、誘電率が、絶縁体4を通じて一定ではないものの、当該誘電率は、徐々に減少する2つの領域を有し、これらの領域間に一種の段部8を有する。第3の実施の形態図6では、絶縁体4を通じて同じでない誘電率が、マイカテープ10の樹脂の含有量を変化させることによって実現される。実際に、樹脂は、雲母より大幅に低い誘電率を有するので、雲母の量を低減すると、絶縁体の誘電率が増大する。特に、導電要素2に近い内側絶縁領域6が、外側絶縁領域7の絶縁体より少ない樹脂含有量を有する。樹脂の異なる含有量を実現するため、絶縁体4を構成するマイカテープ10が、異なる巻付け張力によって巻き付けられる。実際には、当該巻付け張力は、巻き付けの開始時により高く、その終了時により低い場合、内側絶縁領域6のマイカテープが、外側絶縁領域7の追従するマイカテープより強く圧縮される。当該圧縮は、外側絶縁領域7のマイカテープからより多い量の樹脂を内側絶縁領域6のマイカテープから押し出させる;したがって、内側絶縁領域6内の量よりも多い樹脂が、外側絶縁領域7内に保持される。巻付け張力を最適に制御することによって、絶縁体内の誘電率が、1つ若しくはそれより多い段部を画定してもよいし又は少なくとも一部を連続して減少させてもよい半径方向xの最大電界の方向に沿った誘電率の変化を示す図7参照。この代わりに、絶縁体の誘電率を変えるために樹脂の含有量を変えることは、異なる圧縮率を有する複数のマイカテープを使用して実現されてもよい。さらに、樹脂の含有量を変えるため、したがって誘電率の変化を実現するため、巻き付けられていないものの、導電要素の角部に対して平行に整合されているマイカテープの複数のストリップ片が使用されてもよい。当然に、説明した特徴は、互いに独立して提供されてもよい。実際には、使用される材料及び寸法は、要求及び従来の技術に応じて任意に選択され得る。"